(57)【要約】【課題】カーペット内部から発生するアレルゲン量を効率よく低減化し、アレルギー疾患患者の方にも安心して使用頂ける廉価な抗アレルゲンカーペットを提供することを目的とする。【解決手段】パイル糸と基布とバッキング層からなるカーペットにおいて、ポリプロピレン製テープヤーンが用いられている基布を用いても、前記基布のパイル糸側の面に、アレルゲン低減化剤を０．２〜５．０ｇ／ｍ２バインダー樹脂と浸透剤により固着せしめることで、アレルゲン低減化性能に優れしかも耐久性のある抗アレルゲンカーペットを得るものである。【選択図】        図１
2008054898.tif 000002
【特許請求の範囲】
【請求項１】
パイル糸と基布とバッキング層からなるカ−ペットにおいて、前記基布のパイル糸側表面にアレルゲン低減化剤が固着されていることに特徴のある抗アレルゲンカ−ペット。
【請求項２】
前記基布がポリプロピレン製のテープヤーンによって織られた織基布であることに特徴がある請求項１に記載の抗アレルゲンカーペット。
【請求項３】
前記基布のパイル糸側表面にアレルゲン低減化剤が０．２〜５．０ｇ／ｍ２固着された請求項１または２に記載の抗アレルゲンカーペット。
【請求項４】
パイル糸と基布とバッキング層からなるカ−ペットにおいて、前記基布のパイル糸側表面に、バインダー樹脂と浸透剤とアレルゲン低減化剤とを含む溶液を塗布し、加熱乾燥してアレルゲン低減化剤を固着した抗アレルゲンカ−ペットの製造方法。
【発明の詳細な説明】
【技術分野】
【０００１】
本発明は、アレルゲン低減化剤を塗布したカーペットに関するものであり、カーペットに付着した花粉やダニ等のアレルゲンを不活性化し、アレルギー疾患の症状を軽減化するカーペットに関するものである。
【背景技術】
【０００２】
近年建設される住宅は、断熱性、気密性が著しく向上しており、自然対流によって室内空気の入れ替わる時間が、従来住宅の数倍もかかるような高性能の省エネ住宅も誕生している。しかし、気密性が高いが故に、室内に臭いやハウスダストといわれる塵がこもりやすく、これらがアレルギーを引き起こす原因であるアレルゲンとなり、アトピー性皮膚炎、気管支喘息、アレルギー性鼻炎などのアレルギー疾患の症状を多く発症しているといわれている。
【０００３】
アレルゲンには種々なタイプがあり、ダニ（虫体、死骸、抜け殻、糞）、カビ、ペット（毛、フケ）、花粉などがあげられ、アレルギー疾患の主な原因物質として考えられている。特にチリダニのアレルゲンは、チリダニを高熱や薬剤で駆除したとしても、死骸が畳やカーペットの中に残り、その死骸がさらにアレルゲン性の高い物質となってしまい、人が畳やカーペットの上を動くことにより、内部から室内空間にアレルゲンが放出されることが起こっていた。そのため、ダニの死骸、抜け殻、糞等のアレルゲンを畳やカーペットから取り除かない限り、アレルギー疾患の完全な解決には至ることはできなかった。
【０００４】
これに対応するため、エアコンや空気清浄機等を使った消臭、脱臭、集塵が行なわれるようになり、フィルター等によって空気中のアレルゲンを捕集する方法が提案されている。しかし、これらの方法は、室内の空気中に浮遊するアレルギー疾患の原因物質には有効ではあるが、カーペット等の内部にある原因物質にまで効果が発揮されることはない。カーペットにおいては、掃除機などでカーペットのパイル糸の表層部を叩きながら何度も吸引してダニ駆除を行なうのが有効な方法といわれている。しかし、この方法ではカーペットの表層部のものは取れるものの、カーペットの内部に入り込んだダニやダニの死骸等を完全に取り除くことはできていない。
【０００５】
特許文献１〜３においては、アレルゲン低減化成分を繊維に固着し、アレルゲンを低減する技術が提案されているが、いずれも繊維等にアレルゲン低減化成分を浸漬、噴霧、印刷等の方法で塗布して担持させる方法であって、カーペットという特殊な繊維集合体に効率的にアレルゲン低減化成分を担持させる技術ではない。
【０００６】
また、出願人は特許文献４において、基布のパイル糸側の面にウェブ層を固着し、その上にアレルゲン低減化成分を塗布し乾燥したカーペットを開示している。特許文献５においては、基布の縦糸および／又は横糸にスプリットヤーンを使用し、アレルゲン低減化物質を大量にしかもカーペットの風合を損ねることなく固着できる技術を開示している。しかしながら、これらのカーペットはアレルゲン低減化に秀でているものの、コストが高くなることから、より安価にアレルゲン低減化性能を具備したカーペットが求められている。
【特許文献１】特開２００３−１００８９
【特許文献２】特開２００３−９６６７０
【特許文献３】特開２００３−３１３７７８
【特許文献４】ＷＯ  ２００５／０８７０５９
【特許文献５】特願２００５−３４１５６１
【発明の開示】
【発明が解決しようとする課題】
【０００７】
本発明は、かかる技術的背景に鑑みてなされたものであって、通常使用している基布に直接アレルゲン低減化成分を担持させることにより、カーペット内部から発生するアレルゲン量を効率よく低減化し、アレルギー疾患患者の方にも安心して使用頂ける廉価なカーペットを提供することを目的とする。
【課題を解決するための手段】
【０００８】
本発明者らは、このような課題を解決するために鋭意検討の結果、通常最も多く使用しているポリプロピレン織基布の表面に、アレルゲン低減化物質を大量にしかもカーペットの風合を損ねることなく固着できる技術を提案し、アレルゲン低減化が効率的に行なえ、かつ安価であって、耐久性のある抗アレルゲンカーペットを得ることができることを見出し本発明に到達した。前記目的を達成するために、本発明は以下の手段を提供する。
【０００９】
［１］パイル糸と基布とバッキング層からなるカ−ペットにおいて、前記基布のパイル糸側表面にアレルゲン低減化剤が固着されていることに特徴のあるカ−ペット。
【００１０】
［２］前記基布がポリプロピレン製のテープヤーンによって織られた織基布であることに特徴がある前項１に記載の抗アレルゲンカーペット。
【００１１】
［３］前記基布のパイル糸側表面にアレルゲン低減化剤が０．２〜５．０ｇ／ｍ２固着された前項１または２に記載の抗アレルゲンカーペット。
【００１２】
［４］パイル糸と基布とバッキング層からなるカ−ペットにおいて、前記基布のパイル糸側表面に、バインダー樹脂と浸透剤とアレルゲン低減化剤とを含む溶液を塗布し、加熱乾燥してアレルゲン低減化剤を固着した抗アレルゲンカ−ペットの製造方法。
【発明の効果】
【００１３】
［１］の発明では、基布のパイル糸側の面にアレルゲン低減化剤が固着されているので、カーペットを使用している間にパイル糸の根元近辺に集積するとされるアレルゲンに効果的に作用することができる。  
【００１４】
［２］の発明では、カーペットの基布として多く使われているポリプロピレン製のテープヤーンによって織られた織基布のパイル糸側表面に、直接アレルゲン低減化剤が固着されているので製造コストをおさえることができる。また、アレルゲン低減化剤がバインダー樹脂により強固に固着されるので、洗濯などを行なったとしても持続的にその効果を継続することができる。
【００１５】
［３］の発明では、基布にアレルゲン低減化剤が０．２〜５．０ｇ／ｍ２塗布されているので、十分なアレルゲン低減化効果を得ることが出来る。
【００１６】
［４］の発明では、基布にバインダー樹脂と浸透剤とアレルゲン低減化剤とを含む溶液を塗布するので、バインダー樹脂だけではアレルゲン低減化剤を固着しにくいポリプロピレン製のテープヤーンによって織られた織基布のような基布にも、強固な固着力のある抗アレルゲンカ−ペットの製造方法とすることができる。また、加熱乾燥することにより基布への固着性がより高まり、アレルゲン低減化性能の持続耐久性が一段と向上した抗アレルゲンカ−ペットの製造方法とすることができる。
【発明を実施するための最良の形態】
【００１７】
次に、この発明に係る抗アレルゲンカーペットの一実施形態を図面に基づいて説明する。この実施形態の抗アレルゲンカーペット１は、パイル糸２と基布３とバッキング層５からなり、基布３のパイル糸側にアレルゲン低減化剤７がバインダー樹脂により固着されている。（図１参照）
【００１８】
本発明における抗アレルゲンカーペットは、あらかじめ基布３にアレルゲン低減化剤を付与した後にタフティング機により、該基布のアレルゲン低減化剤を付与していない側からパイル糸を植え込み、その後バッキング層５でパイル糸２と基布３を固定するものである。
【００１９】
本発明における基布３としては、一般にカーペット用基布として最も多く使用されているポリプロピレン製の織基布を好ましく使用する。その理由は、最も安価な基布であるからであるが、ポリプロピレン製の基布に機能性薬剤を付与するために、種々バインダー樹脂を試行するものの、柔軟性に優れ、耐久性のあるものはなく、直接基布に塗布することは難しいとされてきた。そのため、基布上に一体化したウェブ層に薬剤を塗布したり、基布の糸にスプリットヤーンを使用して、スプリットヤーンのひだにバインダ樹脂で薬剤を物理的に固着する程度の方法が考えられてきた。
【００２０】
本発明では、基布にバインダー樹脂と浸透剤とアレルゲン低減化剤とを含む溶液を塗布するので、浸透剤が作用してポリプロピレン製のテープヤーンに濡れ性が付与されてバインダー樹脂との接着性が向上して、アレルゲン低減化剤を基布に強固に固着することができるものである。浸透剤としては陰イオン性界面活性剤が好適で、例えばアルキルナフタレンスルホン酸ナトリウム塩、ジ（２−エチルヘキシル）スルホコハク酸ナトリウム等を挙げられる。浸透剤を混入する量は、バインダー樹脂１００重量部に対して０．５〜３０重量部が好ましい。０．５重量部を下回る量では浸透剤が不均一となり、基布とバインダ樹脂との接着にムラが発現する。３０重量部を超えると徒にコストを増大することになり好ましくない。
【００２１】
バインダー樹脂としては、アレルゲン低減化成分を基布表面に固着することが出来れば特に限定されないが、例えばウレタン樹脂、自己架橋型アクリル樹脂、メタアクリル樹脂、シリコン樹脂、グリオキザール樹脂、ポリエステル樹脂、酢酸ビニル樹脂、塩化ビニリデン樹脂、ブタジエン樹脂、メラミン樹脂、エポキシ樹脂、アクリル−シリコン共重合体樹脂、スチレン−ブタジエン共重合体樹脂（ＳＢＲ）、エチレン−酢酸ビニル共重合体樹脂（ＥＶＡ）、イソブチレン無水マレイン酸共重合体樹脂、エチレン−スチレン−アクリレート−メタアクリレート共重合体樹脂等を挙げることができる。本発明においては、比較的安価であるスチレン−ブタジエン共重合体樹脂（ＳＢＲ）が好適で、ウレタン変性ＳＢＲはさらに好ましい。
【００２２】
基布３にアレルゲン低減化剤を付与する方法は、バインダー樹脂溶液に浸透剤、アレルゲン低減化剤を均一に分散させ、スプレー法、コーティング法など従来からある方法で基布の片側面に塗布し、乾燥処理して基布の片側表面に固着する。バインダー樹脂の乾燥手段は、加熱処理により乾燥させる方が望ましい。この時の加熱処理温度は、基布の素材にもよるが、１００〜１８０℃とするのが好ましい。この温度での加熱処理により基布への固着性がより高まり、アレルゲン低減化性能の持続耐久性が一段と向上する。
【００２３】
また、前記アレルゲン低減化剤と浸透剤とバインダー樹脂とは、水に分散した水分散液として使用することができる。バインダー樹脂については水との間でエマルジョン状態を形成させるのがより好ましい。なお、分散媒としては、水以外にアルコール等も使用し得るが、水が好適である。水に分散させる順序としては、アレルゲン低減化剤を水に分散させておいてから、浸透剤、バインダー樹脂を分散せしめるのが、アレルゲン低減化剤とバインダー樹脂をより均一に分散させる観点から好ましい。また、この水分散液に、分散剤、増粘剤などの各種添加剤を配合してもよい。
【００２４】
本発明におけるアレルゲン低減化成分は、アレルゲンを変成させるなどして不活性化し、抗原抗体反応を抑制する成分であれば特に限定されるものではなく、例えばタンニン酸、カテキンのような植物抽出物、２，５−ジヒドロキシ安息香酸のようなヒドロキシ安息香酸等が挙げられる。本発明においてはフェノール性ＯＨ［３］をもつ高分子が加工性、耐洗濯性や着色性からより好適で、例えばビニルフェノール、チロシン、１，２−ジ（４−ヒドロキシフェニル）エテン等が挙げられる。
【００２５】
本発明において、前記基布に固着されたアレルゲン低減化剤は０．２〜５．０ｇ／ｍ２塗布されるのが好ましい。アレルゲン低減化剤が０．２ｇ／ｍ２を下回る場合はアレルゲン低減化効果が発揮されないので好ましくなく、５．０ｇ／ｍ２を越えるとアレルゲン低減化効果が経済的に得られない。より好ましくは０．３〜３．０ｇ／ｍ２がよい。
【００２６】
本発明において、パイル糸２の素材としては特に限定されるものではなく、ポリエステル繊維、ポリアミド繊維、ポリプロピレン繊維、アクリル繊維、レ−ヨン繊維等の繊維からなるもの等を好適に使用でき、その他麻、綿、羊毛等の天然繊維からなるもの等も使用できる。パイルの形態としてもカットパイルであっても、ル−プパイルであってもよい。パイル糸２の目付は２００〜２０００ｇ／ｍ２に設定するのが好ましい。２００ｇ／ｍ２未満ではカ−ペットとしての機能の劣ったものとなり、好ましくない。また、２０００ｇ／ｍ２を超えるカーペットは、使用している間にアレルゲンが、基布表面に落下しにくく、パイル糸の根元に集積することが少なくなりアレルゲン低減化効果が十分発揮されないものとなるので好ましくない。
【００２７】
次に、バッキング層５としては、パイル糸２と基布３とを固定できる樹脂組成物やゴム組成物であれば特に限定されず、例えば樹脂組成物の樹脂成分としてはアクリル系、ウレタン系、ポリ塩化ビニル、ポリエチレン、ポリプロピレン、エチレン−酢酸ビニル共重合体（ＥＶＡ）等の樹脂が挙げられる。ゴム組成物のゴム成分としてはＳＢＲ（スチレン−ブタジエン）、ＮＢＲ（アクリロニトリル−ブタジエンゴム）ＭＢＲ（メチルメタクリレート−ブタジエンゴム）あるいは天然ゴム等が挙げられる。また、充填剤として炭酸カルシウム、水酸化アルミニウム、水酸化マグネシウム、フライアッシュ等を添加してバッキング層として使用するのが一般的である。
【００２８】
また、図１に示すようにバッキング層５の下側にクッション性とバッキング層の保護性能を付与すべく、セカンド基布として不織布層６を設けてもよい。不織布層６としては、特に限定されず、ニ−ドルパンチ不織布、スパンボント不織布等を例示できる。不織布層６の目付は５０〜１０００ｇ／ｍ２、その厚さを０．５〜１５ｍｍ、構成繊維の繊度を０．１〜３０デシテックスの範囲に設定するのが好ましい。不織布層６の目付が、５０ｇ／ｍ２未満ではカ−ペットとしての機能や品位の劣ったものとなり、好ましくない。１０００ｇ／ｍ２を超えると徒にコスト増大となるだけで好ましくない。素材としては、パイル糸、基布と同様に特に限定されないが、リサイクル性からみればポリエステル繊維に統一するのが望ましい。また、不織布層６の最下部表面に、樹脂組成物やゴム組成物で滑り止め層を形成してもよいし、不織布層６に消臭組成物をバインダー樹脂で固着し、さらに消臭機能のある不織布層６としてもよい。
【実施例】
【００２９】
次に、この発明の実施例として使用したカーペットの材質、構造、アレルゲン低減化剤の種類、加工方法、アレルゲン性能測定試験および判定方法は次の通りである。
【００３０】
＜使用材料＞
基布・・・縦糸としてポリプロピレンテープヤーン（２２．２ｄｔｅｘ）、横糸としてポリプロピレンテープヤーン（６０．０ｄｔｅｘ）からなる織基布（縦糸密度１８本／インチ、横糸密度１６本／インチ、目付９８ｇ／ｍ２）
パイル糸・・・ポリエステル繊維からなるパイル糸をタフティング機で基布に植え込む
（パイル目付７００ｇ／ｍ２）
バッキング層・・・ＳＢＲラテックス（充填剤として炭酸カルシウム）
アレルゲン低減化剤・・・チロシン（和光純薬工業株式会社製）
バインダー樹脂・・・ウレタン変性ＳＢＲ樹脂とＳＢＲ樹脂
浸透剤・・・ジ（２−エチルヘキシル）スルホコハク酸ナトリウム
【００３１】
＜アレルゲン性能測定試験＞
アレルゲン測定キット（アサヒビール薬品株式会社製  商品名「ダニスキャン」）を用いアレルゲン性を測定する。カーペットを塵採取器でこすり、現像液をたらし、現われる赤い線の濃淡と位置で汚染状況を判定する。ダニスキャンの判定基準は以下の通りで２以下を合格とした。
１・・・ダニアレルゲンの汚染はない。
２・・・ややダニアレルゲンに汚染されているが、あまり影響はない。
３・・・ダニアレルゲンの汚染が進んでいる。
４・・・非常にダニアレルゲンに汚染されている。
【００３２】
＜洗濯耐久性試験＞
ＪＩＳ  ０２１７  １０３法に準じる方法を１０回行なった。
【００３３】
＜実施例１＞
水１００重量部にアレルゲン低減化剤を０．２重量部分散させておいてから、浸透剤０．３重量部、バインダー樹脂を２．２重量部分散した水溶液をスプレーにて基布の片側に塗布し、１１０℃、３分間乾燥処理して基布の片側表面にアレルゲン低減化剤を０．５ｇ／ｍ２固着した基布を得た。つぎにこの基布をタフティング機に仕掛けてアレルゲン低減化剤の固着していない側からパイル糸を植え込み、アレルゲン低減化剤の固着している側にパイル長７ｍｍのカットパイルを形成し、カーペットの半製品を得た。次にこの半製品のパイル側の反対側にバッキング層を塗付し乾燥処理して抗アレルゲンカーペットを得た。
【００３４】
次に３年間使用した一般カーペットから採取した塵ゴミ（３ｍｇ）を前記抗アレルゲンカーペット（５ｃｍ×５ｃｍ）に乗せ、表面に塵ゴミが見えなくなるように擦りつけ、２５℃×７０％Ｒ．Ｈ．で２日間放置した後、パイル根元のアレルゲン性を確認するため、パイル糸を刈り取った表面をダニスキャン（商品名  アサヒビール薬品株式会社製）でアレルゲン性を測定し、１の判定結果を得た。次に、洗濯を１０回行なった該カーペットに、同様にしてアレルゲン性を測定し、１の判定結果を得た。
【００３５】
＜実施例２＞
アレルゲン低減化剤を４ｇ／ｍ２固着した基布を得た以外は、実施例１と同様にして抗アレルゲンカーペットを得た。ダニスキャンでの判定は１の結果を得た。次に、洗濯を１０回行なった該カーペットに、同様にしてアレルゲン性を測定し、１の判定結果を得た。
【００３６】
＜実施例３＞
アレルゲン低減化剤を０．３ｇ／ｍ２固着した基布を得た以外は、実施例１と同様にして抗アレルゲンカーペットを得た。ダニスキャンでの判定は２の結果を得た。次に、洗濯を１０回行なった該カーペットに、同様にしてアレルゲン性を測定し、２の判定結果を得た。
【００３７】
＜比較例１＞
アレルゲン低減化剤を固着していない基布を使用した以外は、実施例１と同様にしてカーペットを得、ダニスキャンで判定したところ４という結果を得た。
【００３８】
＜比較例２＞
浸透剤を混入しないでアレルゲン低減化剤を４ｇ／ｍ２固着した基布を得た以外は、実施例１と同様にして抗アレルゲンカーペットを得た。ダニスキャンでの判定は１の結果を得た。次に、洗濯を２回行なった該カーペットに、同様にしてアレルゲン性を測定し、４の判定結果を得た。
【００３９】
＜比較例３＞
アレルゲン低減化剤を０．５ｇ／ｍ２となるようにパイル糸に噴霧して乾燥固着し、基布にはアレルゲン低減化剤を固着しなかった以外は、実施例１と同様にして抗アレルゲンカーペットを得た。ダニスキャンでの判定は３の結果を得た。次に、洗濯を１０回行なった該カーペットに、同様にしてアレルゲン性を測定し、４の判定結果を得た。
【００４０】
上述のように、アレルゲン低減化剤を基布のパイル糸側に０．２〜５．０ｇ／ｍ２固着しているものについては、未加工のものやパイル糸に固着したものよりも、ダニスキャンでの判定は良好な結果を得ることが出来た。浸透剤を使用していない比較例２では、洗濯耐久性に劣るものとなっていた。
【図面の簡単な説明】
【００４１】
【図１】この発明の一実施形態に係る抗アレルゲンカーペットを示す概略断面図である。
【符号の説明】
【００４２】
１・・・抗アレルゲンカーペット
２・・・パイル糸
３・・・基布
４・・・表皮層
５・・・バッキング層
６・・・不織布層
７・・・アレルゲン低減化剤
【図１】
2008054898.tif 000003